(57)【要約】眼科用基材のための高エネルギー可視（ＨＥＶ）光線吸収材料および物理蒸着による塗布。ＨＥＶ光線吸収材料は、光学レンズ等の眼科用基材上に沈着される。ＨＥＶ光線吸収材料は、物理蒸着によって塗布される。ＨＥＶ光線吸収材料は、柔軟性や色彩適応のために、眼科用基材上に薄膜として塗布される。ＨＥＶ光線吸収材料は、反射防止吸収材料の設計に一般に使用される材料と共に、酸化亜鉛アルミニウム、酸化亜鉛インジウムおよび酸化亜鉛ガリウムの少なくとも１つを含む。ＨＥＶ光線吸収コーティングは、反射を防止し、残りのスペクトルの最大９８％の光を透過する。ＨＥＶ光線吸収材料は、眼科用基材が約４００ｎｍから約４６０ｎｍの波長範囲にある青色光を選択的に吸収することを可能にし、それにより目の内部構造への青色光の束は低減される。【選択図】図８Ｅ
2020533618.tif 000002
【特許請求の範囲】
【請求項１】
眼科用基材のための高エネルギー可視光線吸収コーティングであって、
前記高エネルギー可視光線吸収コーティングは、酸化亜鉛アルミニウム、酸化亜鉛インジウムおよび酸化亜鉛ガリウムの少なくとも１つを含む高エネルギー可視光線吸収材料を含み、前記高エネルギー可視光線吸収材料は、約３５０ｎｍと約４６０ｎｍの間の光スペクトルの波長範囲内の光を選択的に吸収し、前記高エネルギー可視光線吸収材料は、約３５０ｎｍと約４６０ｎｍの間の光スペクトルの波長範囲外の光の少なくとも９８パーセントを透過することを可能とし、前記高エネルギー可視光線吸収材料は、さらに一般に反射を防止する、ことを特徴とする、高エネルギー可視光線吸収コーティング。
【請求項２】
高エネルギー可視光線吸収材料が約４００ｎｍと約４６０ｎｍの間の光スペクトルの波長範囲内の光を選択的に吸収する、請求項１に記載の高エネルギー可視光線吸収コーティング。
【請求項３】
高エネルギー可視光線吸収材料が、酸化亜鉛アルミニウム、酸化亜鉛インジウムまたは酸化亜鉛ガリウムの少なくとも１つを含む、請求項１に記載の高エネルギー可視光線吸収コーティング。
【請求項４】
高エネルギー可視光線吸収材料が、酸化亜鉛アルミニウム、酸化亜鉛インジウムおよび酸化亜鉛ガリウムを含む、請求項３に記載の高エネルギー可視光線吸収コーティング。
【請求項５】
高エネルギー可視光線吸収材料が反射防止コーティングに塗布される、請求項１に記載の高エネルギー可視光線吸収コーティング。
【請求項６】
反射防止コーティングが、ＳｉＯ２、ＭｇＦ２、ＺｒＯ２、ＴｉＯ２およびＴａ３Ｏ５の少なくとも１つを含む、請求項５に記載の高エネルギー可視光線吸収コーティング。
【請求項７】
高エネルギー可視光線吸収材料が物理蒸着によって沈着される、請求項１に記載の高エネルギー可視光線吸収コーティング。
【請求項８】
物理蒸着がマグネトロンスパッタリングおよびｅ−ビーム蒸発の既知の方法を含む、請求項７に記載の高エネルギー可視光線吸収コーティング。
【請求項９】
眼科用基材のための高エネルギー可視光線吸収コーティングであって、
前記高エネルギー可視光線吸収コーティングは、酸化亜鉛アルミニウム、酸化亜鉛インジウムまたは酸化亜鉛ガリウムの少なくとも１つを含む、高エネルギー可視光線吸収材料を含み、前記高エネルギー可視光線吸収材料は、約４００ｎｍと約４６０ｎｍの間の光スペクトルの波長範囲内の光を選択的に吸収し、前記高エネルギー可視光線吸収材料は、約３５０ｎｍと約４６０ｎｍの間の光スペクトルの波長範囲外の光の少なくとも９８パーセントを透過することを可能とし、前記高エネルギー可視光線吸収材料は、さらに一般に反射を防止する、ことを特徴とする、高エネルギー可視光線吸収コーティング。
【請求項１０】
高エネルギー可視光線吸収材料が、酸化亜鉛アルミニウム、酸化亜鉛インジウムおよび酸化亜鉛ガリウムを含む、請求項９に記載の高エネルギー可視光線吸収コーティング。
【請求項１１】
高エネルギー可視光線吸収材料が、酸化亜鉛アルミニウム、酸化亜鉛インジウムおよび酸化亜鉛ガリウムを含む、請求項９に記載の高エネルギー可視光線吸収コーティング。
【請求項１２】
高エネルギー可視光線吸収材料が反射防止コーティングに塗布される、請求項９に記載の高エネルギー可視光線吸収コーティング。
【請求項１３】
反射防止コーティングがＳｉＯ２、ＭｇＦ２、ＺｒＯ２、ＴｉＯ２およびＴａ３Ｏ５の少なくとも１つを含む、請求項１２に記載の高エネルギー可視光線吸収コーティング。
【請求項１４】
高エネルギー可視光線吸収材料が物理蒸着によって沈着される、請求項９に記載の高エネルギー可視光線吸収コーティング。
【請求項１５】
物理蒸着がマグネトロンスパッタリングおよびｅ−ビーム蒸発の既知の方法を含む、請求項１４に記載の高エネルギー可視光線吸収コーティング。
【請求項１６】
高エネルギー可視光線吸収材料のための塗布方法であって:
酸化亜鉛アルミニウム、酸化亜鉛インジウムおよび酸化亜鉛ガリウムの少なくとも１つを有する高エネルギー可視光線吸収材料を供する工程；
眼科用基材を供する工程；
眼科用基材に高エネルギー可視光線吸収材料を塗布する工程；および
高エネルギー可視光線吸収材料を硬化させることで眼科用基板上に高エネルギー可視光線吸収コーティングを形成する工程であって、前記高エネルギー可視光線吸収コーティングは、約３５０ｎｍと約４６０ｎｍの間の光スペクトルの波長範囲内の光を選択的に吸収し、前記高エネルギー可視光線吸収コーティングは、約３５０ｎｍと約４６０ｎｍの間の光スペクトルの波長範囲外の光の少なくとも９８パーセントの透過を可能にする工程、を含むことを特徴とする、高エネルギー可視光線吸収材料のための塗布方法。
【請求項１７】
眼科用基材に高エネルギー可視光線吸収材料を塗布する工程が、眼科用基材の外面に高エネルギー可視光線吸収材料を塗布することを含む、請求項１６に記載の塗布方法。
【請求項１８】
酸化亜鉛アルミニウム、酸化亜鉛インジウムおよび酸化亜鉛ガリウムの少なくとも１つを有する高エネルギー可視光線吸収材料を供する工程が、酸化亜鉛アルミニウム、酸化亜鉛インジウムおよび酸化亜鉛ガリウムを有する高エネルギー可視光線吸収材料を供することを含む、請求項１６に記載の塗布方法。
【請求項１９】
眼科用基材を供する工程が、反射防止コーティングを有する眼科用基材を供することを含み、眼科用基材に高エネルギー可視光線吸収材料を塗布する工程が、反射防止コーティングに高エネルギー可視光線吸収材料を塗布することを含む、請求項１６に記載の塗布方法。
【請求項２０】
眼科用基材に高エネルギー可視光線吸収材料を塗布する工程が、眼科用基材に高エネルギー可視光線吸収材料を物理蒸着によって塗布することを含む、請求項１６に記載の塗布方法。
【発明の詳細な説明】
【技術分野】
【０００１】
本発明は、一般に、光学コーティングのための高エネルギー可視光線（ＨＥＶ）吸収材料、および一般に物理蒸着による塗布方法に関する。より詳細には、本発明はＨＥＶ光線吸収材料に関し、前記ＨＥＶ光線吸収材料は、約４００ｎｍから約４６０ｎｍの波長範囲内の光を選択的に吸収するために、眼科用基材上の光学コーティングに一般に物理蒸着（ＰＶＤ）により塗布されることが可能で；酸化亜鉛アルミニウム、酸化亜鉛インジウムおよび酸化亜鉛ガリウムの少なくとも１つを含み；それによって、コーティングは反射を防止し、残りの光スペクトルの最大９８％の光を透過し、その結果、瞳孔の拡張を抑えたり最小化したりして、一定割合の光を吸収することによりＵＶ３５０−４００ｎｍの範囲で保護を与えながら、目の内部構造への青色光の光束を低減する。
【発明の概要】
【０００２】
本開示は一般に、眼科用基材のための高エネルギー可視光線吸収コーティングに関する。基材コーティングの例示的な実施形態は、酸化亜鉛アルミニウム、酸化亜鉛インジウムおよび酸化亜鉛ガリウムの少なくとも１つを含む高エネルギー可視光線吸収材料、約３５０ｎｍと約４６０ｎｍの間の光スペクトルの波長範囲内の光を選択的に吸収する高エネルギー可視光線吸収材料、約３５０ｎｍと約４６０ｎｍの間の光スペクトルの波長範囲外の光の少なくとも９８パーセントの透過を可能にする高エネルギー可視光線吸収材料、さらに一般に反射を防止する高エネルギー可視光線吸収材料、を含む。
【０００３】
本開示の代替的な実施形態は、眼科用基材のためのコーティングを吸収する高エネルギー可視光線コーティングを含む。基材コーティングは、酸化亜鉛アルミニウム、酸化亜鉛インジウムおよび酸化亜鉛ガリウムの少なくとも１つを含む高エネルギー可視光線吸収材料、約４００ｎｍと約４６０ｎｍの間の光スペクトルの波長範囲内の光を選択的に吸収する高エネルギー可視光線吸収材料、約３５０ｎｍと約４６０ｎｍの間の光スペクトルの波長範囲外の光の少なくとも９８パーセントの透過を可能にする高エネルギー可視光線吸収材料、さらに一般に反射を防止する高エネルギー可視光線吸収材料、を含む。
【０００４】
本開示の代替的な実施形態は、高エネルギー可視光線吸収材料のための塗布方法を含む。前記塗布方法は、酸化亜鉛アルミニウム、酸化亜鉛インジウムおよび酸化亜鉛ガリウムの少なくとも１つを有する高エネルギー可視光線吸収材料を供する工程；眼科用基材を供する工程、眼科用基材に高エネルギー可視光線吸収材料を塗布する工程；および、高エネルギー可視光線吸収材料を硬化させることで眼科用基板上に高エネルギー可視光線吸収コーティングを形成する工程を含み、前記高エネルギー可視光線吸収コーティングは約３５０ｎｍと約４６０ｎｍの間の光スペクトルの波長範囲内の光を選択的に吸収し、前記高エネルギー可視光線吸収コーティングは約３５０ｎｍと約４６０ｎｍの間の光スペクトルの波長範囲外の光の少なくとも９８パーセントの透過を可能にする。
【図面の簡単な説明】
【０００５】
本発明はここで、例を挙げ、添付図面を参照して説明される：
【図１Ａ】本発明の例示的な実施形態に係る、指定の厚さのＨＥＶ光線吸収材料の事例的な光学コーティングによる、光の吸収を参照する表を示す；
【図１Ｂ】本発明の例示的な実施形態に係る、光学コーティング中に存在する、事例的な厚さのＨＥＶ光線吸収材料を通る、光の透過率を参照する表を示す；
【図２】本発明の例示的な実施形態に係る、眼科用基材上のＨＥＶ光線吸収コーティングの塗布を制御するための事例的な物理蒸着コンピュータシステム上のユーザインターフェースの典型的なスクリーンショットを示す；
【図３Ａ】本発明の例示的な実施形態に係る、眼科用基材上のＨＥＶ光線吸収コーティングの沈着を制御するための事例的な物理蒸着コンピュータシステム上のユーザインターフェースの典型的なスクリーンショットの、第１のシステムデジタルディスプレイを示す；
【図３Ｂ】本発明の例示的な実施形態に係る、３５０から７５０ｎｍまでの波長対光波の反射率％を有するベースラインＡＲ光スペクトルがプロットされた、光線透過スペクトルチャートを示す；
【図３Ｃ】本発明の例示的な実施形態に係る、３５０から７５０ｎｍまでの波長対光波の透過率％を有するベースラインＡＲ光スペクトルがプロットされた、光線透過スペクトルチャートを示す；
【図４Ａ】眼科用基材上のＨＥＶ光線吸収コーティングの沈着を制御するための事例的な物理蒸着コンピュータシステム上のユーザインターフェースの典型的なスクリーンショットの、第２のシステムデジタルディスプレイを示す；
【図４Ｂ】本発明の例示的な実施形態に係る、３５０から７５０ｎｍまでの波長対光波の反射率％を有するベースラインＡＲ光スペクトルがプロットされた、光線透過スペクトルチャートを示す；
【図４Ｃ】本発明の例示的な実施形態に係る、３５０から７５０ｎｍまでの波長対光波の透過率％を有するベースラインＡＲ光スペクトルがプロットされた、光線透過スペクトルチャートを示す；
【図５Ａ】眼科用基材上のＨＥＶ光線吸収コーティングの沈着を制御するための事例的な物理蒸着コンピュータシステム上のユーザインターフェースの典型的なスクリーンショットの、第３のシステムデジタルディスプレイを示す；
【図５Ｂ】本発明の例示的な実施形態に係る、３５０から７５０ｎｍまでの波長対光波の反射率％を有するベースラインＡＲ光スペクトルがプロットされた、光線透過スペクトルチャートを示す；
【図５Ｃ】本発明の例示的な実施形態に係る、３５０から７５０ｎｍまでの波長対光波の透過率％を有するベースラインＡＲ光スペクトルがプロットされた、光線透過スペクトルチャートを示す；
【図６Ａ】眼科用基材上のＨＥＶ光線吸収コーティングの沈着を制御するための事例的な物理蒸着コンピュータシステム上のユーザインターフェースの典型的なスクリーンショットの、第４のシステムデジタルディスプレイを示す；
【図６Ｂ】本発明の例示的な実施形態に係る、３５０から７５０ｎｍまでの波長対光波の反射率％を有するベースラインＡＲ光スペクトルがプロットされた、光線透過スペクトルチャートを示す；
【図６Ｃ】本発明の例示的な実施形態に係る、３５０から７５０ｎｍまでの波長対光波の透過率％を有するベースラインＡＲ光スペクトルがプロットされた、光線透過スペクトルチャートを示す；
【図７Ａ】本発明の例示的な実施形態に係る、眼科用基材上のＨＥＶ光線吸収コーティングの沈着を制御するための事例的な物理蒸着コンピュータシステム上のユーザインターフェースの典型的なスクリーンショットの、第５のシステムデジタルディスプレイを示す；
【図７Ｂ】本発明の例示的な実施形態に係る、ベースラインＡＲ光スペクトル、３５０から７５０ｎｍまでの波長と光波の反射率％、がプロットされた、光線透過スペクトルチャートを示す；
【図７Ｃ】本発明の例示的な実施形態に係る、ベースラインＡＲ光スペクトル、３５０から７５０ｎｍまでの波長と光波の透過率％がプロットされた、光線透過スペクトルチャートを示す；
【図８Ａ】本発明の例示的な実施形態に係る、基材上にＨＥＶ光線吸収材料を塗布する前の、典型的な眼科用基材の断面図である；
【図８Ｂ】本発明の例示的な実施形態に係る、眼科用基材上のＨＥＶ光線吸収材料の塗布を示す、眼科用基材の断面図である；
【図８Ｃ】本発明の例示的な実施形態に係る、眼科用基材の外面にＨＥＶ光線吸収コーティングを施した、眼科用基材の断面図である；
【図８Ｄ】眼科用基材の外面と内面の各々にＨＥＶ光線吸収コーティングを施した、眼科用基材の断面図である；
【図８Ｅ】眼科用基材に前もって塗布された反射防止コーティング上にＨＥＶ光線吸収コーティングを施した、眼科用基材の断面図である；そして
【図９】本発明の例示的な実施形態に係る、ＨＥＶ光線吸収材料のための塗布方法を示すフロー図である。
【０００６】
図面の様々な図を通して、同様の参照番号は同様の部分を参照する。
【発明を実施するための形態】
【０００７】
次の詳述は、本質的には単に事例的なものであり、説明された実施形態または説明された実施形態の用途および使用を限定することを意図するものではない。本明細書に使用されるように、「事例的な」や「例示的な」の語は、「例、実例あるいは解説として機能する」ことを意味する。本明細書で「事例的」または「例示的」として説明される実装は、必ずしも他の実装より好ましいまたは有利であると解釈されるべきではない。下記に述べられる実装は全て、当業者が本開示の実施形態を作成または使用できるようにするために提供される事例的な実装であり、特許請求の範囲によって定義される本開示の範囲を限定することを意図するものではない。本明細書での説明を目的とし、用語「上の」、「下の」、「左の」、「後の」、「右の」、「前の」、「垂直の」、「水平の」、およびその派生語は、本発明に関し、図１Ａにて方向付けられるものとする。さらに、前述の技術分野、背景技術、発明の概要、または以下の発明を実施するための形態で提示されるいかなる表現または暗示される理論によっても拘束を受ける旨の意図は無い。また、添付図面に示され、以下の明細書に記載される特定の装置および工程は、添付の特許請求の範囲に定義される発明概念の単なる事例的な実施形態であることも理解されたい。したがって、本明細書に開示される実施形態に関する特定の寸法および他の物理的特性は、特許請求の範囲で明示的にそうでない旨が述べられていない限り、限定とみなされるべきではない。
【０００８】
最初に図８Ａ−８Ｅを参照すると、高エネルギー可視（ＨＥＶ）光線吸収コーティング（１０２）のためのＨＥＶ光線吸収材料（１０４）と、物理蒸着によるその塗布方法が示されている。高エネルギー可視光線（ＨＥＶ）吸収コーティング（１０２）は、例えばそしてこれに限定されず、光学レンズなどの眼科用基材（１０６）の少なくとも１つの表面上に沈着され得る。いくつかの実施形態では、ＨＥＶ光線吸収コーティング（１０２）は、標準あるいは従来の物理蒸着（ＰＶＤ）技術によって、眼科用基材（１０６）に塗布され得る。ＨＥＶ光線吸収材料（１０４）は、幅広い種類の眼科用基材（１０６）上にＨＥＶ光線吸収コーティング（１０２）を形成するために、薄い層として塗布され得る。ＨＥＶ光線吸収コーティング（１０２）は、眼科用基材（１０６）のより広い柔軟性および色彩適応を可能にし得る。さらに、ＨＥＶ光線吸収材料（１０４）は、ＨＥＶ光線吸収コーティング（１０２）として単層または多層として塗布されることができ、当業者に知られている従来の反射防止吸収材料に追加することなく、吸収を達成することができる。
【０００９】
ＨＥＶ光線吸収材料（１０４）を構成する組成は、酸化亜鉛アルミニウム、酸化亜鉛インジウムおよび酸化亜鉛ガリウムの少なくとも１つの追加を含み得る。ＨＥＶ光線吸収コーティング（１０２）は、反射を防止することができ、可視光線スペクトルの残りの光線の最大９８％を透過させ得る。ＨＥＶ光線吸収コーティング（１０２）は、眼科用基材（１０６）が約４００ｎｍおよび約４６０ｎｍの波長範囲に入る青色光を選択的に吸収することを可能にし得る。このようにして、人間の観察者にとっては、目の内部構造への青色光の束が減少し、瞳孔の拡張が最小限に抑えられる。
【００１０】
眼科用基材（１０６）のための高エネルギー可視光線吸収コーティング（１０２）の一態様は：
ＳｉＯ２、ＭｇＦ２、ＺｒＯ２、ＴｉＯ２、Ｔａ３Ｏ５、および反射防止コーティングの設計に一般に使用される他の化学物質および／または化合物を含む反射防止コーティングに追加され得る、酸化亜鉛アルミニウム、酸化亜鉛インジウムおよび酸化亜鉛ガリウムの少なくとも１つを含むＨＥＶ可視光線吸収材料（１０４）を含み、前記ＨＥＶ光線吸収コーティング（１０２）は、約４００ナノメータと約４６０ナノメータの間の波長範囲内の光を選択的に吸収し、前記ＨＥＶ光線吸収コーティング（１０２）は、約４００ナノメータと約４６０ナノメータの間の波長範囲外の光スペクトルからの光の少なくとも９８パーセントの透過を可能にし、前記ＨＥＶ光線吸収コーティング（１０２）は、さらに一般に反射を防止する。
【００１１】
別の態様では、ＨＥＶ光線吸収コーティング（１０２）は、物理蒸着技術によって眼科用基材（１０６）に塗布され得る。
【００１２】
別の態様では、物理蒸着技術は、既知のマグネトロンスパッタリング法、ｅ−ビーム蒸発法および熱蒸発法を含み得る。
【００１３】
本発明の１つの目的は、酸化亜鉛アルミニウム、酸化亜鉛インジウム、酸化亜鉛ガリウムおよび、反射防止コーティングの設計に一般に使用される少なくとも１つの化学物質および／または化合物を含むＨＥＶ光線吸収材料（１０４）の使用によって、ＨＥＶ光線を吸収することによる悪影響からの優れた保護を提供することである。
【００１４】
別の目的は、光線の吸収を調整できるように、酸化亜鉛アルミニウム、酸化亜鉛インジウム、酸化亜鉛ガリウム、ＳｉＯ２、ＭｇＦ２、ＺｒＯ２、ＴｉＯ２、Ｔａ３０５、および反射防止吸収材料の設計に一般的に使用される少なくとも１つの化学物質および/または化合物の量を制御することである。
【００１５】
別の目的は、異なる種類の眼科用基材（１０６）に容易に塗布されるのに十分な柔軟性を有する薄いＨＥＶ光線吸収材料（１０４）を提供することである。
【００１６】
別の目的は、反射を防止するＨＥＶ光線吸収コーティング（１０２）のような最適化されたＨＥＶ光線吸収コーティング（１０２）を、眼科用レンズまたは携帯電話用の波長固有減衰器に、化粧への悪影響や他の波長への懸念無く、提供することである。
【００１７】
別の目的は、常時着用可能な眼科用基材（１０６）上のＨＥＶ光線吸収コーティング（１０２）を提供することである。
【００１８】
別の目的は、コンピュータスクリーンからの眩光および反射を低減することが可能な、眼科用基材（１０６）上のＨＥＶ光線吸収コーティング（１０２）を、着用者に提供することである。
【００１９】
さらに別の目的は、デジタル機器による眼の緊張およびそれに関連する、例えばそしてこれに限定されない、視界不良、眼の疲労、頭痛、ドライアイおよび睡眠障害等の症状を軽減することができる眼科用基材（１０６）上のＨＥＶ光線吸収コーティング（１０２）を、着用者に提供することである。
【００２０】
さらに別の目的は、黄斑変性および網膜の中心部分の劣化のリスクを防止または低減する、眼科用基材（１０６）上のＨＥＶ光線吸収コーティング（１０２）を、着用者に提供することである。
【００２１】
ＨＥＶ光線吸収コーティング（１０２）は、約３５０ｎｍおよび約４６０ｎｍ、一般的には、約４００ｎｍおよび約４６０ｎｍ、の波長範囲内にある青色光を選択的に吸収するように構成されることが可能である。この範囲の波長の吸収は、眼に屈光的な視覚を提供しながら、着用者の眼を貫く光毒性のある光を低減するのに役立つ。
【００２２】
ＨＥＶ光線吸収材料（１０４）は、光学レンズ基板の技術分野で知られるいずれのタイプの眼科用基板（１０６）上にも沈着させることができる。いくつかの実施形態では、眼科用基材（１０６）は、光学レンズ、ＬＥＤスクリーン、またはカメラレンズを含み得るが、これらに限定されない。ＨＥＶ光線吸収材料（１０４）は、柔軟性と多岐に渡るタイプの眼科用レンズでの使用を可能にするために、眼科用基板（１０６）に薄く塗布され得る。ＨＥＶ光線吸収コーティング（１０２）は、異なるタイプの眼科用基材（１０６）に容易に塗布できるような柔軟性を持つよう、十分に薄くなり得る。この手段は、異なるタイプの眼科用基材（１０６）のコーティングを容易にし、また、眼科用基材（１０６）がその一部である眼科用デバイスが、常時容易に着用されることを可能にする。
【００２３】
いくつかの実施形態では、ＨＥＶ光線吸収コーティング（１０２）を形成するＨＥＶ光線吸収材料（１０４）は、物理蒸着技術によって、眼科用基材（１０６）の少なくとも１つの表面に塗布され得る。いくつかの実施形態では、物理蒸着技術は当技術分野で既知のマグネトロンスパッタリングおよびｅ−ビーム蒸発法を含み得る。他の実施形態では、物理蒸着技術は、連続する沈着チャンバ間（図示されていない）を、眼科用基材（１０６）を重力駆動で移動させることにより、ＨＥＶ光線吸収材料（１０４）の眼科用基材（１０６）への連続的な塗布を容易にする、物理的または化学的蒸気のコロナ法または熱蒸着システムおよび方法を含み得る。
【００２４】
図８Ａ−８Ｅで示される通り、いくつかの実施形態では、ＨＥＶ光線吸収材料（１０４）は、外側の基材表面（１０８）にＨＥＶ光線吸収コーティング（１０２）を形成するように眼科用基材（１０６）に塗布され得る。他の実施形態では、ＨＥＶ光線吸収材料（１０４）は、眼科用基材（１０６）の内側の基材表面（１１０）にＨＥＶ光線吸収コーティング（１０２）を形成するように眼科用基材（１０６）に塗布され得る。図８Ｄで示される通り、さらに他の実施形態では、ＨＥＶ光線吸収材料（１０４）は、外側の基板表面（１０８）と内側の基板表面（１１０）の両方にＨＥＶ光線吸収コーティング（１０２）を形成するように眼科用基板（１０６）に塗布され得る。図８Ｅで示される通り、いくつかの実施形態では、ＨＥＶ光線吸収材料（１０２）は、眼科用基材（１０６）に前もって塗布された反射防止コーティング（１１４）に塗布され得る。他の実施形態では、ＨＥＶ光線吸収材料（１０４）は、ＨＥＶ光線吸収コーテイング（１０２）を反射防止化するために、ＨＥＶ光線吸収材料（１０４）の眼科用基材（１０６）への塗布前に、反射防止コーティングの設計に一般的に使用される化学物質および／または化合物と組み合わされ得る。
【００２５】
ＨＥＶ光線吸収コーティング（１０２）の組成は、従来の反射防止コーティング材料の配合に使用され得る化学物質および／または化合物に添加され得る酸化亜鉛インジウム、酸化亜鉛アルミニウムおよび酸化亜鉛ガリウムの少なくとも１つを含み得る。反射防止コーティング材料は、ＳｉＯ２、ＭｇＦ２、ＺｒＯ２、ＴｉＯ２およびＴａ３Ｏ５の少なくとも１つを含み得る。ＨＥＶ光線吸収コーティング（１０２）中の酸化亜鉛インジウム、酸化亜鉛アルミニウムおよび／または酸化亜鉛ガリウムは、眼科用基材（１０６）が波長約４００ｎｍと約４６０ｎｍの間の光を弱めることを可能にし得る。
【００２６】
いくつかの実施形態では、ＨＥＶ光線吸収コーティング（１０２）を形成するＨＥＶ光線吸収材料（１０４）が、薄膜として眼科用基材（１０６）上に沈着され得る。
【００２７】
次に図面の図１Ａを参照すると、吸収の表１００が、ＨＥＶ光線吸収コーティング（１０２）内のＨＥＶ光線吸収材料（１０４）の厚さが、眼科用基材（１０６）によって吸収される青色光の量を決定し得ることを示す。
【００２８】
図１ＡのサンプルＡ１は、ＨＥＶ光線吸収コーティング（１０２）の厚さ３３ｎｍにおいて、４００ｎｍの光の吸収が１１．４％であることを示す。サンプルＡ１の全光線の透過率は、９６．６％である。
【００２９】
図１ＡのサンプルＢ１は、ＨＥＶ光線吸収コーティング（１０２）の厚さ６５ｎｍにおいて、４００ｎｍの光の吸収が１２．４％であることを示す。サンプルＢ１の全光線の透過率は、９６．５％である。
【００３０】
図１ＡのサンプルＣ１は、ＨＥＶ光線吸収コーティング（１０２）の厚さ９８ｎｍにおいて、４００ｎｍの光の吸収が１７．３％であることを示す。サンプルＣ１の全光線の透過率は、９５．１％である。
【００３１】
図１ＡのサンプルＤ１は、ＨＥＶ光線吸収コーティング（１０２）の厚さ１１７ｎｍにおいて、４００ｎｍの青色光の吸収が２４．５％であることを示す。サンプルＤ１の全光線の透過率は、９４．４％である
【００３２】
いくつかの実施形態では、ＨＥＶ光線吸収コーティング（１０２）が反射を防止し、波長４００から４６０ｎｍ外の光スペクトルの残りの光の９８％を透過し得る。本質的には、着用者が身に付けた眼科用装置に実装されると、ＨＥＶ光線吸収コーテイング（１０２）は、デジタルディスプレイから放射される青色光を遮断し、着用者の目の負担を緩和する。具体的には、ＨＥＶ光線吸収コーティング（１０２）は、黄斑への青色およびその他の光量子束を増やすように作用する瞳孔の拡張を防ぐことにより、光毒性のある青色光から人間の網膜を保護するのに役立ち得る。
【００３３】
次に図面の図１Ｂを参照すると、透過率の表（１０５）が、ＨＥＶ光線吸収コーティング（１０２）を通る光線のサンプル透過率を示す。ＨＥＶ光線吸収コーティング（１０２）の厚さが、眼科用基材（１０６）を通して透過される青色光の量を決定し得る。
【００３４】
図１ＢのサンプルＡ１は、３３ナノメートルのコーティング厚のＨＥＶ光線吸収コーティング（１０２）中にある、ＨＥＶ光線吸収材料（１０４）の前側の厚さを参照する。ＨＥＶ光線吸収コーティング（１０２）は、９６．８％の光の透過率を促進する。図１ＢのサンプルＡ２は、３３ｎｍのＨＥＶ光線吸収コーティング（１０２）中にある、ＨＥＶ光線吸収材料（１０４）の前側の厚さを参照する。ＨＥＶ光線吸収コーティング（１０２）は、９６．６％の光の透過率を促進する。
【００３５】
図１ＢのサンプルＢ１は、６５ナノメートルのコーティング厚のＨＥＶ光線吸収コーティング（１０２）中にある、ＨＥＶ光線吸収材料（１０４）の前側の厚さを参照する。ＨＥＶ光線吸収コーティング（１０２）は、９６．５％の光の透過率を促進する。図１ＢのサンプルＢ２は、６５ナノメートルのコーティング厚のＨＥＶ光線吸収コーティング（１０２）中にある、ＨＥＶ光線吸収材料（１０４）の前側の厚さを参照する。ＨＥＶ光線吸収コーティング（１０２）は、９７％の光の透過率を促進する。
【００３６】
図１ＢのサンプルＣ１は、９８ナノメートルのコーティング厚のＨＥＶ光線吸収コーティング（１０２）中にある、ＨＥＶ光線吸収材料（１０４）の前側の厚さを参照する。ＨＥＶ光線吸収コーティング（１０２）は、９５．２％の光の透過率を促進する。図１ＢのサンプルＣ２は、９８ナノメートルのコーティング厚のＨＥＶ光線吸収コーティング（１０２）中にある、ＨＥＶ光線吸収材料（１０４）の前側の厚さを参照する。ＨＥＶ光線吸収コーティング（１０２）は、９５．１％の光の透過率を促進する。
【００３７】
図１ＢのサンプルＤ１は、１１７ナノメートルのコーティング厚のＨＥＶ光線吸収コーティング（１０２）中にある、ＨＥＶ光線吸収材料（１０４）の前側の厚さを参照する。ＨＥＶ光線吸収コーティング（１０２）は、９４．５％の光の透過率を促進する。図１ＢのサンプルＤ２は、１１７ナノメートルのＨＥＶ光線吸収コーティング（１０２）中にある、ＨＥＶ光線吸収材料（１０４）の前側の厚さを参照する。ＨＥＶ光線吸収コーティング（１０２）は、９４．４％の光の透過率を促進する。
【００３８】
図面の図２は、本発明の例示的な実施形態による、眼科用基板上のＨＥＶ光線吸収材料（１０４）の塗布を制御するための、事例的な物理蒸着コンピュータシステム上のユーザインターフェースの典型的なスクリーンショット（２００）を示す。システム（２００）は、眼科用基板（１０６）上へのＨＥＶ光線吸収材料（１０４）の塗布をプログラム、保存、および制御するためのコンピュータファイルを提供し得る。コンピュータファイルは、沈着設定、電力設定および温度制御を含むがこれらに限定されない、ＨＥＶ光線吸収材料（１０４）の塗布を最適化するために可視化された、各種制御設定を示すグラフィックデジタルディスプレイを含み得る。いくつかの実施形態では、システムは、グラフィカルで使いやすく当業者に知られているファイファーターボ分子ポンプ（Ｐｆｅｉｆｆｅｒ  ｔｕｒｂｏ−ｍｏｌｅｃｕｌａｒ  ｐｕｍｐ）で構築されたフュージョンエム（Ｆｕｓｉｏｎ  Ｍ）の沈着パラメータを含む、材料ファイルを提供し得る。
【００３９】
眼科用基板（１０６）上に沈着されるＨＥＶ光線吸収材料（１０４）の量が増加するにつれて、青色光透過の量が減少し、ＨＥＶ光線を制御可能に減衰させることは明らかである。青色光の吸収は、光線透過スペクトルとして図式的に示されており、図３Ａ−７Ｃに示される。これらの光線透過スペクトルは、図１Ａに示される吸収の表（１００）に関連する。
【００４０】
図面の図３Ａは、サンプルＡ１およびＡ２を制御するための第１のシステムデジタルディスプレイ（３００）の描写であり、眼科用基材の前側および後側の両方におけるＨＥＶ光線吸収材料（１０４）の塗布の厚さを示している。沈着の工程は、リアルタイムにリストされる。ＨＥＶ光線吸収材料（１０４）が塗布される速度も示される。図３Ｂに示される光線透過スペクトル（３０２）は、 ベースラインＡＲ光スペクトルで、Ｘ軸に波長３５０から７５０ｎｍ、Ｙ軸に光波の反射率％、特に４００ｎｍから４６０ｎｍの間の青色光波、を参照する。図３Ｃに示される光線透過スペクトル（３０４）は、 ベースラインＡＲ光スペクトルで、Ｘ軸に波長３５０から７５０ｎｍでＹ軸に光波の透過率％、特に４００ｎｍから４６０ｎｍの間の青色光波、を参照する。表１００に示される通り、全光線の透過率は９６．６％から９６．８％である。
【００４１】
図３Ａに示される第１のシステムデジタルディスプレイ（３００）は、サンプルＡ１およびＡ２を制御するための、眼科用基板上のＨＥＶ光線吸収材料（１０４）の沈着を制御するための、事例的な物理蒸着コンピュータシステム上のユーザインターフェースの一般的なスクリーンショットを示し、眼科用基材（１０６）の前側および後側の両方におけるＨＥＶ光線吸収材料（１０４）の塗布の厚さを示す。沈着の工程は、リアルタイムにリストされる。ＨＥＶ光線吸収材料（１０４）が塗布される速度も示される。
【００４２】
図面の図３Ｂは、本発明の例示的な実施形態に係る、３５０から７５０ｎｍの波長対光波の反射率％を有する、ベースラインＡＲ光スペクトルがプロットされた、光線透過スペクトルチャート（３０２）を示す。図３Ｂに示される光線透過スペクトルチャート（３０２）は 、ベースラインＡＲ光スペクトルで、Ｘ軸に波長３５０から７５０ｎｍ、Ｙ軸に光波の反射率％、特に４００ｎｍから４６０ｎｍの間の青色光波、を参照する。
【００４３】
図面の図３Ｃは、本発明の例示的な実施形態に係る、３５０から７５０ｎｍの波長対光波の透過率％を有する、ベースラインＡＲ光スペクトルがプロットされている、光線透過スペクトルチャート（３０４）を示す。図３Ｃに示される光線透過スペクトルチャート（３０４）は、 ベースラインＡＲ光スペクトルで、Ｘ軸に波長３５０から７５０ｎｍ、Ｙ軸に光波の透過率％、特に４００ｎｍから４６０ｎｍの間の青色光波、を参照する。表１００（図１Ａ）に示される通り、全光線の透過率は９６．６％である一方、４００ｎｍの光線の吸収は１１．４％である。
【００４４】
図面の図４Ａは、サンプルＢ１およびＢ２を制御するためのシステムデジタルディスプレイ（４００）の描写であり、眼科用基材（１０６）の前側および後側の両方におけるＨＥＶ光線吸収材料（１０４）の塗布の厚さを示す。沈着の工程は、リアルタイムにリストされる。ＨＥＶ光線吸収材料（１０４）が眼科用基材（１０６）に塗布される速度も示される。図４Ｂに示される光線透過スペクトルチャート（４０２）は 、ベースラインＡＲ光スペクトルで、Ｘ軸に波長３５０から７５０ｎｍ、Ｙ軸に光波の反射率％、特に約４００ｎｍから約４６０ｎｍの間の青色光波、を参照する。
【００４５】
図面の図４Ｃは、本発明の例示的な実施形態に係る、３５０から７５０ｎｍの波長対光波の透過率％を有する、ベースラインＡＲ光スペクトルがプロットされた、光線透過スペクトルチャート（４０４）を示す。図４Ｃに示される光線透過スペクトルチャート（４０４）は 、ベースラインＡＲ光スペクトルで、Ｘ軸に波長３５０から７５０ｎｍ、Ｙ軸に光波の透過率％、特に約４００ｎｍから約４６０ｎｍの間の青色光波、を参照する。表１００に示される通り、全光線の透過率は９６．５％である一方、４００の光線の吸収は１２．４％である。
【００４６】
図面の図５Ａは、サンプルＣ１およびＣ２を制御するための、事例的な物理蒸着コンピュータシステム上のユーザインターフェースの一般的なスクリーンショットの第３のシステムデジタルディスプレイ（５００）を示し、眼科用基材（１０６）の前側および後側の両方におけるＨＥＶ光線吸収材料（１０４）の塗布の厚さを示す。沈着の工程は、リアルタイムにリストされる。ＨＥＶ光線吸収材料（１０４）が塗布される速度も示される。図５Ｂに示される光線透過スペクトルチャート（５０２）は 、ベースラインＡＲ光スペクトルで、Ｘ軸に波長３５０から７５０ｎｍ、Ｙ軸に光波の反射率％、特に約４００ｎｍから約４６０ｎｍの間の青色光波、を参照する。
【００４７】
図面の図５Ｃは、本発明の例示的な実施形態に係る、３５０から７５０ｎｍの波長対光波の透過率％を有する、ベースラインＡＲ光スペクトルがプロットされた、光線透過スペクトルチャート（５０４）を示す。図５Ｃに示される光線透過スペクトルチャート（５０４）は 、ベースラインＡＲ光スペクトルで、Ｘ軸に波長３５０から７５０ｎｍ、Ｙ軸に光波の透過率％、特に約４００ｎｍから約４６０ｎｍの間の青色光波、を参照する。表１００（図１Ａ）に示される通り、全光線の透過率は９５．１％である一方、４００ｎｍの光線の吸収は１７．３％である。
【００４８】
図面の図６Ａは、サンプルＤ１およびＤ２を制御するためのシステムデジタルディスプレイ（６００）の描写であり、眼科用基材の前側および後側の両方におけるＨＥＶ光線吸収材料（１０４）の塗布の厚さを示す。沈着の工程は、リアルタイムにリストされる。ＨＥＶ光線吸収材料（１０４）が塗布される速度も示される。図６Ｂに示される光線透過スペクトルチャート（６０２）は 、ベースラインＡＲ光スペクトルで、Ｘ軸に波長３５０から７５０ｎｍ、Ｙ軸に光波の反射率％、特に約４００ｎｍから約４６０ｎｍの間の青色光波、を参照する。
【００４９】
図面の図６Ｃは、本発明の例示的な実施形態に係る、３５０から７５０ｎｍの波長対光波の透過率％を有する、ベースラインＡＲ光スペクトルがプロットされた、光線透過スペクトルチャート（６０４）を示す。図６Ｃに示される光線透過スペクトルチャート（６０４）は 、ベースラインＡＲ光スペクトルで、Ｘ軸に波長３５０から７５０ｎｍ、Ｙ軸に光波の透過率％、特に約４００ｎｍから約４６０ｎｍの間の青色光波、を参照する。表１００に示される通り、全光線の透過率は９４．４％である一方、４００ｎｍの光線の吸収は２４．５％である。
【００５０】
図面の図７Ａは、ＨＥＶ光線吸収材料（１０４）のサンプルを制御するための第５のシステムデジタルディスプレイ（６００）の描写であり、眼科用基材（１０６）の前側および後側の両方におけるＨＥＶ光線吸収材料（１０４）の塗布の厚さを示す。沈着の工程は、リアルタイムにリストされる。ＨＥＶ光線吸収材料（１０４）が塗布される速度も示される。図７Ｂに示される光線透過スペクトル（７０２）は、 ベースラインＡＲ光スペクトルで、Ｘ軸に波長３５０から７５０ｎｍ、Ｙ軸に光波の反射率％、特に４００ｎｍから４６０ｎｍの間の青色光波、を参照する。図７Ｃに示される光線透過スペクトル（７０４）は、 ベースラインＡＲ光スペクトルで、Ｘ軸に波長３５０から７５０ｎｍ、Ｙ軸に光波の透過率％、特に４００ｎｍから４６０ｎｍの間の青色光波、を参照する。
【００５１】
次に図面の図９を参照すると、フロー図（９００）が、本発明の例示的な実施形態に係る、ＨＥＶ光線吸収材料のための塗布方法を示す。工程（９０２）で、ＨＥＶ光線吸収材料が準備され得る。ＨＥＶ光線吸収材料は、酸化亜鉛アルミニウム、酸化亜鉛インジウムおよび酸化亜鉛ガリウムの少なくとも１つを含み得る。
【００５２】
工程（９０４）で、眼科用基材が供され得る。
【００５３】
工程（９０６）で、工程（９０２）で準備されたＨＥＶ光線吸収材料が眼科用基材の少なくとも一面に塗布され得る。いくつかの実施形態では、ＨＥＶ光線吸収材料が眼科用基材の外側の基材表面に塗布され得る。別の実施形態では、ＨＥＶ光線吸収材料が眼科用基材の内側の基材表面に塗布され得る。さらに他の実施形態では、ＨＥＶ光線吸収材料が、眼科用基材の外側の基材表面および内側の基材表面の両方に塗布され得る。またさらに別の実施形態では、ＨＥＶ光線吸収材料が、眼科用基材に前もって塗布された反射防止コーティングに塗布され得る。いくつかの実施形態では、ＨＥＶ光線吸収材料は、ＨＥＶ光線吸収材料の眼科用基材への塗布前に、反射防止コーティングの設計に一般的に使用される化学物質および／または化合物と組み合わされることが可能であり、その結果として生じるＨＥＶ光線吸収コーティングを反射防止化する。
【００５４】
工程９０８では、ＨＥＶ光線吸収コーティングは、従来の硬化技術およびパラメータを一般的に使用してＨＥＶ光線吸収材料を硬化させることにより、眼科用基材上に形成され得る。
【００５５】
本発明のこれらおよびその他の利点は、以下の記述明細書、特許請求の範囲、および添付の図面を参照することにより、当業者によってさらに理解および認識されるであろう。
【００５６】
記載された本発明の好ましい実施形態に対し、多くの詳細な修正、変形、および変更を行うことが可能であるため、前述の説明および添付の図面に示されるすべての事項は、限定的な意味ではなく例示として解釈されることが意図されている。したがって、本発明の範囲は、添付の特許請求の範囲およびそれらの法的同等物によって決定されるべきである。
【図１Ａ】
2020533618.tif 000003
【図１Ｂ】
2020533618.tif 000004
【図２】
2020533618.tif 000005
【図３Ａ】
2020533618.tif 000006
【図３Ｂ】
2020533618.tif 000007
【図３Ｃ】
2020533618.tif 000008
【図４Ａ】
2020533618.tif 000009
【図４Ｂ】
2020533618.tif 000010
【図４Ｃ】
2020533618.tif 000011
【図５Ａ】
2020533618.tif 000012
【図５Ｂ】
2020533618.tif 000013
【図５Ｃ】
2020533618.tif 000014
【図６Ａ】
2020533618.tif 000015
【図６Ｂ】
2020533618.tif 000016
【図６Ｃ】
2020533618.tif 000017
【図７Ａ】
2020533618.tif 000018
【図７Ｂ】
2020533618.tif 000019
【図７Ｃ】
2020533618.tif 000020
【図８Ａ】
2020533618.tif 000021
【図８Ｂ】
2020533618.tif 000022
【図８Ｃ】
2020533618.tif 000023
【図８Ｄ】
2020533618.tif 000024
【図８Ｅ】
2020533618.tif 000025
【図９】
2020533618.tif 000026
【国際調査報告】
2020533618.tif 000027